(57)【要約】【課題】耐久性及びガスバリア性を十分に確保し、水蒸気バリア性及び耐久性に優れた透明なガスバリア性積層フィルムを実現する。【解決手段】ガスバリア性積層フィルムにおいて、プラスチックフィルムからなる基材層の少なくとも片面に、アンカー層と、ガスバリア層と、オーバーコート層とを順次形成する。アンカー層の０℃〜９０℃における線膨張係数αＡは２０ｐｐｍ／℃≦αＡ≦２００ｐｐｍ／℃である。オーバーコート層の０℃〜９０℃における線膨張係数αＯは２０ｐｐｍ／℃≦αＯ≦２００ｐｐｍ／℃である。【選択図】図１
2015058589.tif 000002
【特許請求の範囲】
【請求項１】
プラスチックフィルムからなる基材層の少なくとも片面に、アンカー層と、ガスバリア層と、オーバーコート層とが順次形成されており、
前記アンカー層の０℃以上９０℃以下における線膨張係数αＡが２０ｐｐｍ／℃≦αＡ≦２００ｐｐｍ／℃であり、
前記オーバーコート層の０℃以上９０℃以下における線膨張係数αＯが２０ｐｐｍ／℃≦αＯ≦２００ｐｐｍ／℃であることを特徴とするガスバリア性積層フィルム。
【請求項２】
前記アンカー層が有機化合物に無機化合物を添加してなり、
前記アンカー層に対して無機化合物が０．５質量％以上５質量％以下含まれることを特徴とする、請求項１に記載のガスバリア性積層フィルム。
【請求項３】
前記オーバーコート層が無機化合物と有機化合物の混合物からなり、
前記オーバーコート層の無機化合物と有機化合物の重量比が２０／８０以上７０／３０以下の範囲にあることを特徴とする、請求項１又は２に記載のガスバリア性積層フィルム。
【請求項４】
前記アンカー層が少なくともポリオール類とイソシアネート化合物と無機酸化物の複合物からなり、
前記アンカー層の膜厚が０．０５μｍ以上１０μｍ以下の範囲にあることを特徴とする、請求項１乃至３のいずれか一項に記載のガスバリア性積層フィルム。
【請求項５】
前記オーバーコート層が少なくとも１種類以上の金属アルコキシドの加水分解物と、水酸基を有する水溶性高分子との混合物からなり、
前記オーバーコート層の膜厚が０．０５μｍ以上１０μｍ以下の範囲にあることを特徴とする、請求項１乃至４のいずれか一項に記載のガスバリア性積層フィルム。
【請求項６】
前記ガスバリア層が酸化珪素又は酸化アルミニウム又は酸化チタニウム又はそれらの複合物からなることを特徴とする、請求項１乃至５のいずれか一項に記載のガスバリア性積層フィルム。
【請求項７】
前記ガスバリア層の厚みが５ｎｍ以上２００ｎｍ以下であることを特徴とする、請求項１乃至６のいずれか一項に記載のガスバリア性積層フィルム。
【請求項８】
プラスチックフィルムからなる基材層の少なくとも片面に、アンカー層と、ガスバリア層と、オーバーコート層とを順次形成し、
前記アンカー層の０℃以上９０℃以下における線膨張係数αＡを２０ｐｐｍ／℃≦αＡ≦２００ｐｐｍ／℃とし、
前記オーバーコート層の０℃以上９０℃以下における線膨張係数αＯを２０ｐｐｍ／℃≦αＯ≦２００ｐｐｍ／℃とすることを特徴とするガスバリア性積層フィルムの製造方法。
【発明の詳細な説明】
【技術分野】
【０００１】
本発明は、対象物をガスから守るガスバリア性積層フィルムに関する。
【背景技術】
【０００２】
食品、日用品、医薬品等の包装に用いられる包装材料や、電子機器関連部材等に用いられる包装材料は、収容物の変質を抑制して、その機能や性質を包装中においても保持できるようにするため、包装材料を透過する酸素、水蒸気等、収容物を変質させる気体による影響を防止する必要があり、これらの気体を遮断するガスバリア性を備えていることが求められている。
【０００３】
通常のガスバリア性を有する包装材料としては、比較的ガスバリア性に優れている塩化ビニリデン樹脂フィルム又は塩化ビニリデン樹脂をコーティングしたフィルム等がよく用いられてきたが、これらの包装材料は、高度なガスバリア性が要求される包装に用いることはできない。従って高度なガスバリア性が要求される場合には、アルミニウム等の金属箔をガスバリア層として積層した包装材料を用いざるを得なかった。
【０００４】
アルミニウム等の金属箔を積層した包装材料は、温度や湿度の影響が殆どなく、高度なガスバリア性を有している。しかし、こうした包装材料では、それを透視して収容物を確認することができない、使用後に不燃物として廃棄処理しなければならない、収容物の検査に金属探知器が使用できない、等の多くの欠点を有していた。
【０００５】
これらの欠点を克服した包装材料として、特許文献１には、透明なプラスチックフィルムからなる基材層に、透明な酸化珪素、酸化アルミニウム、酸化マグネシウム等の無機酸化物の蒸着薄膜層をガスバリア層とし、その上に適宜のガスバリア性被膜層を積層してなる積層フィルムが開示されている。
【０００６】
近年、地球温暖化問題に対する関心が高まる中、太陽電池市場が急速に拡大している。太陽電池の構造としては、太陽電池素子単体をそのままの状態で使用することはなく、一般的に数枚から数十枚の素子を直列、並列に配線し、素子を長期間保護するためにパッケージが行なわれ、ユニット化されている。このパッケージに組み込まれたユニットを太陽電池モジュールと呼び、一般的に太陽光が当たる面をガラスで覆い、熱可塑性プラスチックからなる充填材で隙間を埋め、裏面を耐熱、耐候性プラスチック材料等からなるシートで保護された構成になっている。
【０００７】
また、この太陽電池モジュールをフレキシブル化させるべく開発も行なわれており、これを達成するためには太陽光が当たる表面のガラス基板もプラスチック材料等からなるシートに置き換える必要があるが、プラスチック材料はガラス基板に比べてガスバリア性が劣るため、太陽電池の表面保護シートには太陽電池素子を守るために高いガスバリア性を付与する必要がある。また、太陽電池モジュールは屋外で高温・高湿度に曝されるため、表面保護シートは高温環境下でも高いガスバリア性を保つことが重要となる。
【０００８】
太陽電池表面保護シートには透明性の他、十分な耐久性や耐候性が要求されており、表面保護シートの耐久性を評価する手法として、加速試験が挙げられる。加速試験とは、太陽電池モジュールが屋外で高温・高湿度に長期間曝されたときの、表面保護シートの性質の変化を短時間で評価するための手法で、ダンプヒート（ＤＨ）試験やプレッシャークッカー試験（ＰＣＴ）等が知られている。
【先行技術文献】
【特許文献】
【０００９】
【特許文献１】特開平７−１６４５９１号公報
【発明の概要】
【発明が解決しようとする課題】
【００１０】
特許文献１に記載された積層フィルムは、高温・高湿環境下での水蒸気透過度等のガスバリア性が必要とされていなかった。
本発明の目的は、耐久性及びガスバリア性を十分に確保し、水蒸気バリア性及び耐久性に優れた透明なガスバリア性積層フィルムを提供することにある。
【課題を解決するための手段】
【００１１】
上記の課題を解決するために、本発明の一態様に係るガスバリア性積層フィルムでは、プラスチックフィルムからなる基材層の少なくとも片面に、アンカー層と、ガスバリア層と、オーバーコート層とが順次形成されている。アンカー層の０℃以上９０℃以下における線膨張係数αＡは２０ｐｐｍ／℃≦αＡ≦２００ｐｐｍ／℃である。オーバーコート層の０℃以上９０℃以下における線膨張係数αＯは２０ｐｐｍ／℃≦αＯ≦２００ｐｐｍ／℃である。
【発明の効果】
【００１２】
本発明の一態様に係るガスバリア性積層フィルムは、食品、日用品、医薬品等の包装分野、及び電子機器関連部材等の分野において、高温環境下でも高いガスバリア性が必要とされる場合に、好適に用いることができる。
【図面の簡単な説明】
【００１３】
【図１】本実施形態に係るガスバリア性積層フィルムの断面構成を例示した断面模式図である。
【発明を実施するための形態】
【００１４】
＜実施形態＞
以下に、本発明の実施形態について添付図面を参照して説明する。
図１に示すように、本実施形態に係るガスバリア性積層フィルムでは、基材層１の一方の表面上に、アンカー層２とガスバリア層３とオーバーコート層４とが厚み方向に順次積層されている。
【００１５】
本実施形態に係るガスバリア性積層フィルムにおいて、基材層１は透明なプラスチックフィルムからなる。透明なプラスチックフィルムの例としては、ポリエチレンテレフタレート（ＰＥＴ）、ポリエチレンナフタレート（ＰＥＮ）等のポリエステルフィルム、ポリエチレン、ポリプロピレン等のポリオレフィンフィルム、ポリエーテルスルフォン（ＰＥＳ）、ポリスチレンフィルム、ポリアミドフィルム、ポリ塩化ビニルフィルム、ポリカーボネートフィルム、ポリアクリルニトリルフィルム、ポリイミドフィルム、ポリ乳酸等の生分解性プラスチックフィルム、等が考えられる。
【００１６】
これらの透明なプラスチックフィルムは、延伸、未延伸のどちらでも良いが、機械的強度や寸法安定性等が優れたものが好ましい。特に、耐熱性や寸法安定性等の面から、包装材料には二軸方向に延伸したポリエチレンテレフタレートが好ましく用いられる。
【００１７】
更に、高度な耐熱性や寸法安定性が求められるＬＣＤや有機ＥＬディスプレイ等のＦＰＤ向けには、ポリエチレンナフタレートやポリエーテルスルフォン、ポリカーボネート等が好ましく用いられる。
【００１８】
また、透明なプラスチックフィルムは、帯電防止剤、紫外線防止剤、可塑剤、滑剤等の添加剤を含有しても良い。更に、透明なプラスチックフィルムにおいて、他の層を積層する側の表面には、密着性を向上させるために、コロナ処理、低温プラズマ処理、イオンボンバード処理、薬品処理、溶剤処理等を施しても良い。
【００１９】
これらの透明なプラスチックフィルムからなる基材層１の厚さは、特に制限を受けるものではないが、太陽電池等の電子機器向けとしては、加工適正等を考慮すると、実用的には２５μｍ以上２００μｍ以下の範囲であることが好ましい。
【００２０】
本実施形態に係るガスバリア性積層フィルムにおいてアンカー層２の役割は、基材層１の表面を平滑化することにより上に形成するガスバリア層３のガスバリア性を向上させる他、ガスバリア層３の高温環境におけるガスバリア性劣化を防ぐものである。
【００２１】
例えば、線膨張係数の大きいアンカー層２上にガスバリア層３を形成すると、高温環境においてアンカー層２が熱膨張し、ガスバリア層３がアンカー層２の膨張に追従できずにクラック等が生じガスバリア性が劣化する場合がある。あるいは、ガスバリア層３に元から存在する微小クラックや粒界が広がり、高温環境において一時的にガスバリア性が劣化する場合がある。
【００２２】
このようなガスバリア性劣化を防ぐために、アンカー層２の０℃〜９０℃（０℃以上９０℃以下）における線膨張係数は２０ｐｐｍ／℃以上２００ｐｐｍ／℃以下であることが好ましい。線膨張係数が２０ｐｐｍ／℃より小さいアンカー層２にガスバリア層３を形成した場合、積層加工中の熱や応力によりアンカー層２にクラックが発生しやすく、ガスバリア層３との密着が悪くなるためにガスバリア性が低下する恐れがある。また、線膨張係数が２００ｐｐｍ／℃より大きいアンカー層２にガスバリア層３を形成した場合、高温環境でアンカー層２の熱膨張が起きた際、ガスバリア層３が追従できずにクラックが生じる。また、高温環境下でガスバリア層３の持つ欠陥を広げガスバリア性を劣化させてしまう。
【００２３】
アンカー層２の線膨張係数を制御するため、アンカー層２はポリオール類とイソシアネート化合物からなる有機化合物にシリカ粒子やアルミナ粒子のような無機化合物を添加したアンカー剤を塗布して形成する方法が有効である。ポリオール類が持つヒドロキシル基と、イソシアネート化合物が持つイソシアネート基が反応して生成したウレタン化合物が、基材層１及び後述するガスバリア層３との密着を向上させ、添加した無機化合物によってアンカー層２の線膨張係数を制御する。なお、線膨張係数は、例えば熱機械分析装置（ＴＭＡ）を用いて測定することができる。
【００２４】
ポリオール類には、アクリルポリオールやポリエステルポリオール等が好ましく用いられ、イソシアネート化合物にはＴＤＩ（トリレンジイソシアネート）系、ＭＤＩ（ジフェニルメタンジイソシアネート）系、ＸＤＩ（キシリレンジイソシアネート）系、ＨＤＩ（ヘキサメチレンジイソシアネート）系等やそれらのアダクト体、ヌレート体が好ましく用いられる。
【００２５】
添加する無機化合物には、アンカー層２の透明性や平滑性を維持するため、シリカ粒子やアルミナ粒子等の無機酸化物粒子や、ガラス繊維等の無機酸化物フィラーを好ましく用いることができる。
【００２６】
このとき、アンカー層２に対して無機化合物が０．５質量％以上５質量％以下含まれることが好ましい。添加する無機化合物が０．５質量％より小さいと、アンカー層２の線膨張係数を制御する効果が得られない。また、５質量％より大きいとアンカー層２の平滑性が失われる。そのため、上に形成するガスバリア層３のガスバリア性が悪化する。
【００２７】
アンカー層２の膜厚は、０．０５μｍ以上１０μｍ以下の範囲にあることが好ましい。０．０５μｍより薄い場合、添加する無機化合物がアンカー層２の平滑性を悪化させ、次に積層するガスバリア層３のガスバリア性が悪化する原因となる。アンカー層２の膜厚が１０μｍより厚い場合、アンカー層２の硬化収縮等により基材層１やガスバリア層３との密着が低下し、ガスバリア性積層フィルムの耐久性が悪化する可能性がある。
【００２８】
アンカー層２の形成方法としてはウェットコーティング法が経済的であり、ポリオール類由来のヒドロキシル基とイソシアネート化合物由来のイソシアネート基が当量となるように混合し、無機酸化物としてシリカ粒子やガラス繊維等を添加し、適宜溶剤等で希釈したアンカー剤を、周知のウェットコーティング法で基材層１に塗布してアンカー層２を形成することができる。
【００２９】
本実施形態に係るガスバリア性積層フィルムにおいて、ガスバリア層３は光学特性やガスバリア性、耐久性が良好な酸化珪素又は酸化アルミニウム又は酸化チタニウム又はそれらの複合物で形成されることが好ましい。また、ガスバリア層３の膜厚は５ｎｍ以上２００ｎｍ以下であることが好ましい。膜厚が５ｎｍ未満であるとガスバリア材としての機能を十分に果たすことができず、また、２００ｎｍを超えるとガスバリア性積層フィルムの光学特性を制御することが困難となる他、積層加工中の熱や応力により、下層であるアンカー層２との密着が悪化する可能性がある。
【００３０】
ガスバリア層３の形成方法は特に限定されるものではないが、最低限の膜厚でガスバリア性を発現し、良好な光学特性を得るためにはプラズマ化学蒸着（ＣＶＤ）法等が好ましく、巻取り式の真空成膜装置を用いると大面積に連続してガスバリア層３を形成することができる。
【００３１】
本実施形態に係るガスバリア性積層フィルムにおいて、オーバーコート層４の役割はガスバリア層３を保護し、ガスバリア性積層フィルムのガスバリア性や耐久性を向上させる他、ガスバリア層３の高温環境におけるガスバリア性劣化を防ぐものである。
【００３２】
線膨張係数の大きいオーバーコート層４をガスバリア層３上に積層すると、高温環境においてオーバーコート層４が熱膨張し、ガスバリア層３がオーバーコート層４の膨張に追従できずにクラック等が生じガスバリア性が劣化する場合がある。あるいは、ガスバリア層３に元から存在する微小クラックや粒界が広がり、高温環境において一時的にガスバリア性が劣化する場合がある。このようなガスバリア性劣化を防ぐために、オーバーコート層４の０℃〜９０℃における線膨張係数は２０ｐｐｍ／℃以上２００ｐｐｍ／℃以下であることが好ましい。
【００３３】
線膨張係数が２０ｐｐｍ／℃より小さいオーバーコート層４をガスバリア層３上に形成した場合、積層加工中の熱や応力によりオーバーコート層４にクラックが発生しやすく、ガスバリア層３との密着が悪くなるためにガスバリア性が低下する恐れがある。また、線膨張係数が２００ｐｐｍ／℃より大きいオーバーコート層４をガスバリア層３上に形成した場合、高温環境でオーバーコート層４の熱膨張が起きた際、ガスバリア層３が追従できずにクラックが生じる。また、高温環境下でガスバリア層３の持つ欠陥を広げガスバリア性を劣化させてしまう。
【００３４】
オーバーコート層４の線膨張係数を制御するため、オーバーコート層４は無機化合物と有機化合物の混合物からなり、無機化合物と有機化合物の重量比が２０／８０以上７０／３０以下の範囲にあることが好ましい。すなわち、無機化合物の含有率が２０％以上７０％以下の範囲にあることが好ましい。無機化合物と有機化合物の重量比が２０／８０（無機化合物の含有率が２０％）より小さい場合、オーバーコート層４の線膨張係数を制御する効果が発揮されず、高温環境でのオーバーコート層４の熱膨張により、ガスバリア層３にクラックを生じさせる。また、ガスバリア層３の持つ欠陥を広げガスバリア性を劣化させてしまう。無機化合物と有機化合物の重量比が７０／３０（無機化合物の含有率が７０％）より大きい場合、積層加工中の熱や応力によりオーバーコート層４にクラックが入りやすく、ガスバリア層３との密着が悪化してガスバリア積層フィルムの耐久性が失われる。
【００３５】
オーバーコート層４の形成方法としては、金属アルコキシドの加水分解物と、水酸基を有する水溶性高分子の混合液を塗布して形成する方法が有効である。金属アルコキシドの例としては、テトラエトキシシランやトリイソプロピルアルミニウム等を、水／アルコール混合液中で加水分解したものが考えられる。加水分解反応の過程で、金属アルコキシドのアルキル基は脱離するため、オーバーコート層４中では無機化合物として存在する。また、水酸基を有する水溶性高分子には、ポリビニルアルコールやメチルセルロース等が挙げられる。これらは網目状構造を有しやすく、金属アルコキシド由来の無機化合物を網目間に取り込み結合することで、オーバーコート層４のガスバリア性や耐久性を向上させることができる。好適なオーバーコート層４の形成方法として、ウェットコーティング法が経済的である。金属アルコキシドの加水分解物と水溶性高分子を混合したものを適宜希釈したオーバーコート剤を、周知のウェットコーティング法でガスバリア層３上に塗布してオーバーコート層４を形成することができる。
【００３６】
＜実施例及び比較例＞
以下、本実施形態に係るガスバリア性積層フィルムについて、実施例及び比較例により詳細に説明するが、実際には下記の例に制限されるものではない。以下の実施例１、２、３においては、図１に示したように、基材層１の一方の表面上に、アンカー層２とガスバリア層３とオーバーコート層４を順次積層したガスバリア性積層フィルムを作製した。
【００３７】
＜実施例１＞
以下のようにして、実施例１のガスバリア性積層フィルムを作製した。
基材層１として、厚さ５０μｍのポリエチレンテレフタレート（ＰＥＴ）フィルムを用意した。
基材層１上に、アクリルポリオール（１４０ＫＯＨｍｇ／ｇ）とヘキサメチレンジイソシアネート（ＨＤＩ）を１当量になるように混合した液に、粒径０．２μｍのシリカ粒子を５質量％添加したアンカー剤をグラビアコート法によりコーティングし、乾燥・硬化させ厚さ１μｍのアンカー層２を形成した。このとき、アンカー層２の線膨張係数は８０ｐｐｍ／℃であった。
続いて、アンカー層２上にプラズマＣＶＤ法（化学気相成長法）を用い、ヘキサメチルジシロキサン（ＨＭＤＳＯ）／酸素＝１０／１００ｓｃｃｍの混合ガスを電極間に導入し、電力を０．５ｋＷ印加してプラズマ化し、ＳｉＯｘ（ｘ＝１．８）で表される厚さ５０ｎｍのガスバリア層３を積層した。
次に、ガスバリア層３上に、テトラエトキシシラン（ＴＥＯＳ）を水／メタノール混合液で加水分解した５％溶液と、ポリビニルアルコール（ＰＶＡ）５％水溶液を、ＳｉＯ２／ＰＶＡ重量比が５０／５０になるように調整したオーバーコート剤をグラビアコート法によりコーティングし、乾燥・硬化させ厚さ０．５μｍのオーバーコート層４を形成した。このとき、オーバーコート層４の線膨張係数は７０ｐｐｍ／℃であった。
なお、アンカー層２とオーバーコート層４の線膨張係数は日立ハイテクサイエンス製ＥＸＳＴＡＲ  ＴＭＡ／ＳＳ６１００を用いて測定した。テフロン（登録商標）シート上にアンカー剤及びオーバーコート剤を滴下し、乾燥・硬化させ作製したフィルム状サンプルを、テフロン（登録商標）シートから剥がして線膨張係数を測定した。測定プローブは引張を用い、昇温速度は５℃／ｍｉｎとした。
【００３８】
＜実施例２＞
実施例１と同様にして、厚さ５０μｍのＰＥＴフィルム基材層１上に、粒径０．２μｍのシリカ粒子を０．５質量％添加したアンカー剤をコーティングし５μｍのアンカー層２を形成した。このとき、アンカー層２の線膨張係数は１６０ｐｐｍ／℃であった。その他は実施例１と同様にして、実施例２のガスバリア性積層フィルムを作製した。
【００３９】
＜実施例３＞
実施例２と同様にして、厚さ５０μｍのＰＥＴフィルム基材１上に、アンカー層２とガスバリア層３を積層した。ガスバリア層３上に、ＳｉＯ２／ＰＶＡ重量比が２０／８０になるように調整したオーバーコート剤をグラビアコート法によりコーティングし、乾燥・硬化させ厚さ１μｍのオーバーコート層４を形成した。このとき、オーバーコート層４の線膨張係数は１５０ｐｐｍ／℃であった。
【００４０】
＜比較例１＞
以下のようにして、比較例１のガスバリア性積層フィルムを作製した。
基材層１として、厚さ５０μｍのポリエチレンテレフタレート（ＰＥＴ）フィルムを用意した。基材層１上に、アクリルポリオール（１４０ＫＯＨｍｇ／ｇ）とヘキサメチレンジイソシアネート（ＨＤＩ）を１当量になるように混合したアンカー剤をグラビアコート法によりコーティングし、乾燥・硬化させて、厚さ１μｍのアンカー層２を形成した。このときアンカー層２の線膨張係数は４００ｐｐｍ／℃であった。
続いて、アンカー層２上に、実施例１と同様にしてガスバリア層３を形成した。
最後に、ガスバリア層３上に、テトラエトキシシラン（ＴＥＯＳ）を水／メタノール混合液で加水分解した５％溶液と、ポリビニルアルコール（ＰＶＡ）５％水溶液を、ＳｉＯ２／ＰＶＡ重量比が１０／９０になるように調整したオーバーコート剤をグラビアコート法によりコーティングし、乾燥・硬化させ厚さ０．５μｍのオーバーコート層４を形成した。このとき、オーバーコート層４の線膨張係数は２５０ｐｐｍ／℃であった。
【００４１】
＜比較評価＞
実施例１、２及び比較例１のガスバリア性積層フィルムについて、モダンコントロール社製の水蒸気透過率計（ＰＥＲＭＡＴＲＡＮ）及び日立ハイテクノロジーズ製高温試験システム（ＴＨ−８５）を用いて、４０、５０、６０、７０、８５℃９０％ＲＨの水蒸気透過率（ｇ／ｍ２／２４ｈ）を測定した。この測定結果を表１に示す。
【表１】
2015058589.tif 000003
【００４２】
実施例１、２、３のガスバリア性積層フィルムは、比較例１のガスバリア性積層フィルムと比べて、温度が上昇したときの水蒸気透過率の増加が抑えられている。
【００４３】
＜各実施例の関係＞
なお、上記の各実施例は、選択的に実施することも可能である。
【００４４】
＜本実施形態の効果＞
本実施形態は、以下のような効果を奏する。
本実施形態に係るガスバリア性積層フィルムにおいては、プラスチックフィルムからなる基材層の少なくとも片面に、アンカー層と、ガスバリア層と、オーバーコート層とが順次積層されている。アンカー層の０℃から９０℃における線膨張係数αＡを２０ｐｐｍ／℃≦αＡ≦２００ｐｐｍ／℃とし、オーバーコート層の０℃から９０℃における線膨張係数αＯを２０ｐｐｍ／℃≦αＯ≦２００ｐｐｍ／℃とすることにより、高温環境下におけるアンカー層とオーバーコート層の熱膨張を抑制し、ガスバリア層の高いガスバリア性を保持することができる。
【００４５】
また、本実施形態に係るガスバリア性積層フィルムにおいては、アンカー層の組成を有機化合物に無機化合物を添加したものとし、無機化合物を０．５質量％以上５質量％以下含むことにより、アンカー層の線膨張係数を前述の範囲に安定させることが可能である。
【００４６】
また、本実施形態に係るガスバリア性積層フィルムにおいては、オーバーコート層の組成を無機化合物と有機化合物の混合物とし、その重量比を２０／８０以上７０／３０以下とすることにより、オーバーコート層の線膨張係数を前述の範囲に安定させることが可能である。
【００４７】
アンカー層が少なくともポリオール類とイソシアネート化合物と無機酸化物を含むアンカー剤を塗布して形成される場合には、上に積層するガスバリア層のガスバリア性を向上させることができる。また、アンカー層の膜厚を０．０５μｍ以上１０μｍ以下とすることにより、基材層の表面を平滑化しガスバリア性を向上させることができる。
【００４８】
オーバーコート層が少なくとも１種類の金属アルコキシドの加水分解物と、水酸基を有する水溶性高分子を含むオーバーコート剤を塗布して形成される場合には、ガスバリア層を保護しガスバリア性積層フィルムの耐久性を向上させることができる。また、オーバーコート層の膜厚を０．０５μｍ以上１０μｍ以下とすることにより、ガスバリア性積層フィルムの透明性を保持し、耐久性を向上させることができる。
【００４９】
更に、ガスバリア層を酸化珪素又は酸化アルミニウム又は酸化チタニウム又はそれらの複合物５ｎｍ以上２００ｎｍ以下の厚みで形成することにより、透明かつ優れたガスバリア性を発揮させることができる。
【００５０】
以上、本発明の実施形態を詳述してきたが、実際には、上記の実施形態に限られるものではなく、本発明の要旨を逸脱しない範囲の変更があっても本発明に含まれる。
【産業上の利用可能性】
【００５１】
本実施形態に係るガスバリア性積層フィルムは、食品、日用品、医薬品等の包装分野、及び電子機器関連部材等の分野において、高温環境下でも高いガスバリア性が必要とされる場合に、好適に用いられる。特に、太陽電池モジュールの表面保護シート、裏面保護シート向けとして、耐久性及びガスバリア性を十分に確保するものであり、水蒸気バリア性及び耐久性に優れている。
【符号の説明】
【００５２】
１…  基材層
２…  アンカー層
３…  ガスバリア層
４…  オーバーコート層
【図１】
2015058589.tif 000004